(57)【要約】【課題】耐溶剤性及び密着性に特に優れる新規な重合体を提供する。【解決手段】Ｎ−置換マレイミド系単量体単位（Ａ）、２−エトキシエチル（メタ）アクリレート単位（Ｂ）、２−ヒドロキシエチル（メタ）アクリレート単位（Ｃ）、及び、２−アクリロイルオキシエチルサクシネート単位（Ｄ）を含み、側鎖に、エポキシ基含有単量体に由来する重合性二重結合を有する重合体。【選択図】    なし【特許請求の範囲】
【請求項１】
Ｎ−置換マレイミド系単量体単位（Ａ）、２−エトキシエチル（メタ）アクリレート単位（Ｂ）、２−ヒドロキシエチル（メタ）アクリレート単位（Ｃ）、及び、２−アクリロイルオキシエチルサクシネート単位（Ｄ）を含み、
側鎖に、エポキシ基含有単量体に由来する重合性二重結合を有する
ことを特徴とする重合体。
【請求項２】
ガラス転移温度が２０℃以下であって、酸価が１０〜２００ｍｇＫＯＨ／ｇである
ことを特徴とする請求項１に記載の重合体。
【請求項３】
二重結合当量が５００〜５０００ｇ／当量である
ことを特徴とする請求項１又は２に記載の重合体。
【発明の詳細な説明】
【技術分野】
【０００１】
本発明は新規重合体に関する。詳しくは、側鎖に二重結合を有する新規重合体に関する。
【背景技術】
【０００２】
重合体は、その構造に由来して種々様々な物性を発揮することができる。例えば側鎖に二重結合を導入することで重合体に光又は熱重合性が付与されるため、感光性樹脂等としてカラーフィルター等の用途に使用することができる。
【０００３】
側鎖に二重結合を有する重合体としては、例えば、Ｎ−置換マレイミド化合物由来の単量体単位とともに、カルボキシル基及びエチレン性不飽和基を有し、かつ所定のＴｇ値を示す共重合体（特許文献１参照）や、カルボキシル基が主鎖から元素数７以上離間した側鎖に配置され、かつ側鎖にラジカル重合性二重結合を有する共重合体（特許文献２参照）等が提案されている。
【先行技術文献】
【特許文献】
【０００４】
【特許文献１】特開２０１２−３２７７２号公報
【特許文献２】特開２０１２−１９３２１９号公報
【発明の概要】
【発明が解決しようとする課題】
【０００５】
ところで、感光性樹脂は、カラーフィルターの原料等として色材とともに使用されるが、近年、カラーフィルターの製造中に原料から洗浄溶媒中に色材が溶出することが課題となっている。それゆえ、感光性樹脂が溶剤に対し耐性を有すること、すなわち耐溶剤性に優れることが求められている。また、基板等に対する密着性に優れることも要求されている。だが、従来の重合体では、これらの要望に充分に対応できないのが現状である。例えば、特許文献１、２に記載の重合体は、カラーフィルター等の用途に極めて有用で各種物性に優れるものであるが、耐溶剤性及び密着性を更に高めるための改良の余地があった。
【０００６】
本発明は、上記現状に鑑みてなされたものであり、耐溶剤性及び密着性に特に優れる新規な重合体を提供することを目的とする。
【課題を解決するための手段】
【０００７】
本発明者は、例えば感光性樹脂等に有用な重合体について鋭意検討を進めるうち、エポキシ基含有単量体に由来する重合性二重結合を側鎖に有するとともに、Ｎ−置換マレイミド系単量体単位（Ａ）、２−エトキシエチル（メタ）アクリレート単位（Ｂ）、２−ヒドロキシエチル（メタ）アクリレート単位（Ｃ）、及び、２−アクリロイルオキシエチルサクシネート単位（Ｄ）を含む構造とすると、これらの単量体単位等による相乗効果によって、著しく高い耐溶剤性とともに密着性が付与され、しかも耐熱性や硬化性、アルカリ現像性にも優れる重合体となることを見いだした。こうして上記課題をみごとに解決することができることに想到し、本発明を完成するに至った。
【０００８】
すなわち本発明は、Ｎ−置換マレイミド系単量体単位（Ａ）、２−エトキシエチル（メタ）アクリレート単位（Ｂ）、２−ヒドロキシエチル（メタ）アクリレート単位（Ｃ）、及び、２−アクリロイルオキシエチルサクシネート単位（Ｄ）を含み、側鎖に、エポキシ基含有単量体に由来する重合性二重結合を有する重合体である。
【０００９】
上記重合体は、ガラス転移温度が２０℃以下であって、酸価が１０〜２００ｍｇＫＯＨ／ｇであることが好ましい。
【００１０】
上記重合体は、二重結合当量が５００〜５０００ｇ／当量であることが好ましい。
【発明の効果】
【００１１】
本発明の重合体は、上述した構成よりなり、耐溶剤性及び密着性に特に優れるうえ、耐熱性や硬化性、アルカリ現像性にも優れるものである。それゆえ、これらの物性に極めて優れる塗膜を与えることができ、例えば感光性樹脂組成物、各種コーティング剤、塗料等の種々の用途に有用である。
【発明を実施するための形態】
【００１２】
以下に本発明を詳述する。以下に記載される本発明の個々の好ましい形態を２又は３以上組み合わせた形態も本発明の好ましい形態である。
【００１３】
本発明の重合体は、Ｎ−置換マレイミド系単量体単位（Ａ）、２−エトキシエチル（メタ）アクリレート単位（Ｂ）、２−ヒドロキシエチル（メタ）アクリレート単位（Ｃ）、及び、２−アクリロイルオキシエチルサクシネート単位（Ｄ）を含む。これらは、重合体の主鎖に含まれる。必要に応じ、他の単量体単位を更に含んでもよく、各単量体単位は、それぞれ１種又は２種以上であってもよい。
なお、「Ｎ−置換マレイミド系単量体単位（Ａ）」等を、「単量体単位（Ａ）」等とも略す。
【００１４】
上記重合体に含まれる各単量体単位の含有割合は特に限定されないが、例えば、単量体単位（Ａ）〜（Ｄ）の総量を１００質量％としたときの各単量体単位の含有割合（（Ａ）／（Ｂ）／（Ｃ）／（Ｄ））は、１〜６０／１〜６０／１〜６０／１〜８０であることが好ましい。より好ましくは２〜４０／２〜５０／２〜５０／２０〜８０、更に好ましくは３〜３０／３〜４０／３〜４０／３０〜８０である。
【００１５】
上記重合体において、各単量体単位の配列形態は特に限定されず、例えばランダム共重合体、交互共重合体、ブロック共重合体のいずれでもよい。また、各単量体単位の繰り返し数（平均モル数）は、各単量体単位の含有割合が上述した範囲になるように適宜設定することが好適である。
【００１６】
本明細書中、単量体単位とは、単量体に由来する構成単位を意味し、具体的には、例えば単量体の重合反応や架橋反応によって、当該単量体中の重合性炭素−炭素二重結合（Ｃ＝Ｃ）が単結合（Ｃ−Ｃ）になった構造単位を意味する。
以下、各単量体単位について説明する。
【００１７】
１）Ｎ−置換マレイミド系単量体単位（Ａ）
Ｎ−置換マレイミド系単量体単位は、Ｎ−置換マレイミド系単量体（単量体（ａ）とも称す）に由来する構成単位である。この単量体単位を含むことで、本発明の重合体は耐熱性に優れるものとなる。
【００１８】
Ｎ−置換マレイミド系単量体としては、例えば、Ｎ−シクロヘキシルマレイミド、Ｎ−フェニルマレイミド、Ｎ−メチルマレイミド、Ｎ−エチルマレイミド、Ｎ−イソプロピルマレイミド、Ｎ−ｔ−ブチルマレイミド、Ｎ−ドデシルマレイミド、Ｎ−ベンジルマレイミド、Ｎ−ナフチルマレイミド、ｐ−メチルベンジルマレイミド、ｐ−ブチルベンジルマレイミド、ｐ−ヒドロキシベンジルマレイミド、ｏ−クロロベンジルマレイミド、ｏ−ジクロロベンジルマレイミド、ｐ−ジクロロベンジルマレイミド等が挙げられ、中でも、透明性の観点から、Ｎ−フェニルマレイミド、Ｎ−ベンジルマレイミドが好ましく、特にＮ−ベンジルマレイミドが好適である。
【００１９】
上記Ｎ−ベンジルマレイミドとして具体的には、例えば、ベンジルマレイミド；ｐ−メチルベンジルマレイミド、ｐ−ブチルベンジルマレイミド等のアルキル置換ベンジルマレイミド；ｐ−ヒドロキシベンジルマレイミド等のフェノール性水酸基置換ベンジルマレイミド；ｏ−クロロベンジルマレイミド、ｏ−ジクロロベンジルマレイミド、ｐ−ジクロロベンジルマレイミド等のハロゲン置換ベンジルマレイミド；等が挙げられる。
【００２０】
２）２−エトキシエチル（メタ）アクリレート単位（Ｂ）
２−エトキシエチル（メタ）アクリレート単位とは、２−ヒドロキシエチル（メタ）アクリレート（別名：（メタ）アクリル酸−２−エトキシエチル、単量体（ｂ）とも称す）に由来する構成単位である。この単量体単位を含むことで、本発明の重合体は基板等に対する密着性に極めて優れるものとなる。中でも、密着性をより高める観点から、２−ヒドロキシエチルメタクリレート単位であることが好適である。
【００２１】
３）２−ヒドロキシエチル（メタ）アクリレート単位（Ｃ）
２−ヒドロキシエチル（メタ）アクリレート単位とは、２−ヒドロキシエチル（メタ）アクリレート（別名：（メタ）アクリル酸−２−ヒドロキシエチル、単量体（ｃ）とも称す）に由来する構成単位である。この単量体単位とともに単量体単位（Ｄ）を併せ持つことで、例えば重合体を加熱処理した際に、単量体単位（Ｃ）が有する水酸基と、単量体単位（Ｄ）が有する主鎖からかけ離れた位置にあるカルボキシル基との間で脱水架橋反応が円滑に進むため、硬化物において著しく高い耐溶剤性が発揮される。中でも、耐溶剤性をより高める観点から、２−ヒドロキシエチルメタクリレート単位であることが好適である。
【００２２】
４）２−アクリロイルオキシエチルサクシネート単位（Ｄ）
２−アクリロイルオキシエチルサクシネート単位とは、２−アクリロイルオキシエチルサクシネート（別名：２−アクリロイロキシエチル−コハク酸、単量体（ｄ）とも称す）に由来する構成単位である。
【００２３】
本発明の重合体はまた、側鎖に、エポキシ基含有単量体に由来する重合性二重結合を有する。これにより、熱や光で硬化させることができるため、耐熱分解性が向上する他、感光性樹脂としたときの光に対する感度が向上し、より少ない光で硬化し、かつ硬化後の機械強度も高くなる。
【００２４】
側鎖にエポキシ基含有単量体に由来する重合性二重結合を導入する方法としては、例えば、上記単量体単位（Ａ）、（Ｂ）、（Ｃ）及び（Ｄ）を含む重合体（ベースポリマーと称す）をまず得た後、当該ベースポリマーに、エポキシ基含有単量体を反応させる方法が好適である。言い替えれば、本発明の重合体は、当該ベースポリマーと、エポキシ基含有単量体との反応物であることが好適である。
【００２５】
上記ベースポリマーは、Ｎ−置換マレイミド系単量体（ａ）、２−エトキシエチル（メタ）アクリレート（ｂ）、２−ヒドロキシエチル（メタ）アクリレート（ｃ）、及び、２−アクリロイルオキシエチルサクシネート（ｄ）を含む単量体成分を重合することにより得ることができる。
【００２６】
上記単量体成分中の各単量体の含有割合は特に限定されないが、例えば、単量体（ａ）〜（ｄ）の総量を１００質量％としたときの各単量体単位の含有割合（（ａ）／（ｂ）／（ｃ）／（ｄ））は、１〜６０／１〜６０／１〜６０／１〜８０であることが好ましい。より好ましくは２〜４０／２〜５０／２〜５０／２０〜８０、更に好ましくは３〜３０／３〜４０／３〜４０／３０〜８０である。
【００２７】
上記単量体成分はまた、必要に応じて他の単量体を含んでもよい。他の単量体は、単量体（ａ）〜（ｄ）に該当しない単量体であって、これらの１以上と共重合可能なものであれば特に限定されない。他の単量体の含有割合は特に限定されないが、例えば、ベースポリマーを与える単量体成分の総量１００質量％に対して単量体（ａ）〜（ｄ）の合計量が８０質量％以上となるように設定することが好ましい。単量体（ａ）〜（ｄ）の合計量は、より好ましくは９０質量％以上、更に好ましくは９５質量％以上、更に好ましくは９９質量％以上である。
【００２８】
上記単量体成分を重合する方法は特に限定されず、バルク重合、溶液重合、乳化重合等の通常用いられる手法を用いることができ、目的、用途に応じて適宜選択すればよい。中でも、溶液重合は、工業的に有利で、分子量等の構造調整も容易であるため好適である。また、単量体成分の重合機構は、ラジカル重合、アニオン重合、カチオン重合、配位重合等の機構に基づいた重合方法を用いることができるが、ラジカル重合機構に基づく重合方法が、工業的にも有利であるため好ましい。重合反応の好ましい形態は、特開２０１６−２９１５１号公報〔００６２〕〜〔００７２〕に記載のとおりである。
【００２９】
上記エポキシ基含有単量体は、エポキシ基と、重合性二重結合とを含む化合物である。重合性二重結合としては、例えば、（メタ）アクリロイル基、ビニル基、アリル基、メタリル基等が挙げられ、これらの１種又は２種以上を有するものが好適である。中でも、反応性の点で（メタ）アクリロイル基が好ましい。
本明細書中、エポキシ基には、狭義のエポキシ基の他、グリシジル基のようにオキシラン環が炭素に結合している基や、グリシジルエーテル基及びグリシジルエステル基のようにエーテル結合又はエステル結合を含む基、エポキシシクロヘキサン環等が含まれるものとする。
【００３０】
上記エポキシ基含有単量体としては、例えば、（メタ）アクリル酸グリシジル、（メタ）アクリル酸β−メチルグリシジル、（メタ）アクリル酸β−エチルグリシジル、ビニルベンジルグリシジルエーテル、アリルグリシジルエーテル、（メタ）アクリル酸（３，４−エポキシシクロヘキシル）メチル、ビニルシクロヘキセンオキシド等が挙げられる。中でも、反応性が高く、かつ反応のコントロールがしやすいうえ、入手が容易で、ラジカル重合性二重結合だけでなく同時に水酸基も導入できる点から、（メタ）アクリル酸グリシジル、及び／又は、（メタ）アクリル酸３，４−エポキシシクロヘキシルメチルがより好ましい。更に好ましくは（メタ）アクリル酸グリシジルであり、特に好ましくはメタクリル酸グリシジルである。
【００３１】
上記ベースポリマーにエポキシ基含有単量体を反応させる方法としては特に限定されず、ベースポリマーが含む酸基（好ましくは、単量体単位（Ｄ）が有するカルボキシル基）の一部に、エポキシ基含有単量体を付加反応させることが好適である。この反応方法は特に限定されないが、例えば、反応温度を６０〜１４０℃とすることが好ましい。また、トリエチルアミンやジメチルベンジルアミン等のアミン化合物；塩化テトラエチルアンモニウム等のアンモニウム塩；臭化テトラフェニルホスホニウム等のホスホニウム塩、ジメチルホルムアミド等のアミド化合物；等の公知の触媒を使用することが好ましい。
【００３２】
上記反応に使用するエポキシ基含有単量体の使用量は特に限定されないが、例えば、ベースポリマーを与える単量体成分の総量１００質量部に対し、１〜６０質量部とすることが好ましい。これにより、耐溶剤性や硬化性がより向上する。より好ましい下限としては、３質量部が挙げられ、更に好ましくは５質量部、特に好ましくは８質量部が挙げられる。より好ましい上限としては、５０質量部が挙げられ、更に好ましくは４０質量部が挙げられる。
【００３３】
本発明の重合体として特に好ましくは、下記式（１）で表される単量体単位と、下記式（２）で表される単量体単位と、下記式（３）で表される単量体単位と、下記式（４）で表される単量体単位と、下記式（５）で表される単量体単位とを含む重合体である。
【００３４】
【化１】
2019167398.tif 000002
【００３５】
上記式中、ｐ〜ｔは、それぞれ式（１）〜（５）で表される単量体単位の平均繰り返し数を表し、正の数である。この平均繰り返し数は、単量体単位（Ａ）〜（Ｄ）の各単量体単位の好ましい含有割合や、ベースポリマーを与える単量体成分に対するエポキシ基含有単量体の好ましい使用量等が上述した範囲内になるように、それぞれ適宜設定することが好適である。
【００３６】
本発明の重合体は、ガラス転移温度（Ｔｇ）が２０℃以下であることが好ましい。これにより、密着性が更に向上する。より好ましくは１０℃以下、更に好ましくは５℃以下、特に好ましくは０℃以下、最も好ましくは−５℃以下である。下限値は特に限定されないが、耐熱性の観点から、−３０℃以上であることが好ましい。より好ましくは−２０℃以上である。
本明細書中、Ｔｇは、後述の実施例に記載した方法にて求めることができる。
【００３７】
上記重合体は、酸価（ＡＶ）が１０〜２００ｍｇＫＯＨ／ｇであることが好ましい。これにより、アルカリ可溶性がより発現されるのみならず、耐溶剤性がより向上し、また現像速度が適度なものとなって密着性がより向上したり、現像時に表面荒れが生じるおそれをより抑制したりすることもできる。酸価は、より好ましくは２０〜１５０ｍｇＫＯＨ／ｇ、更に好ましくは４０〜１２０ｍｇＫＯＨ／ｇである。
本明細書中、酸価は、後述の実施例に記載した方法にて求めることができる。
【００３８】
上記重合体は、重量平均分子量（Ｍｗ）が５０００以上であることが好ましい。これにより、耐溶剤性が更に向上する。より好ましくは７０００以上、更に好ましくは７５００以上である。上限値は特に限定されないが、取扱い性や現像性を考慮すると、１０万以下であることが好ましい。より好ましくは５万以下、更に好ましくは４万以下、特に好ましくは３万以下である。
本明細書中、重量平均分子量は、後述の実施例に記載した方法にて求めることができる。
【００３９】
上記重合体は、二重結合当量が５００〜５０００ｇ／当量であることが好ましい。これにより、光に対する感度がより高まるとともに、保存安定性がより向上する。より好ましくは５５０〜４０００ｇ／当量、更に好ましくは６００〜３０００ｇ／当量である。
本明細書中、二重結合当量は、分子中に含まれる二重結合量の尺度となるものであり、重合体の二重結合１個あたりの分子量を意味する。同じ分子量の化合物であれば、二重結合当量の数値が大きいほど二重結合の導入量が少なくなる。二重結合当量は、原料の仕込み量から計算することができ、具体的には、後述の実施例に記載した方法にて求めることができる。
【００４０】
本発明の重合体は、例えば、熱硬化性樹脂組成物や感光性樹脂組成物のバインダーポリマーとして好適に用いられるが、特に感光性樹脂組成物のバインダーとして用いることが好ましい。感光性樹脂組成物のバインダーとして用いる場合、上記重合体の他に、ラジカル重合性化合物（好ましくは多官能モノマー）、光重合開始剤、溶剤の他、必要に応じて、増感剤、顔料、顔料分散剤、界面活性剤等を配合することが好ましい。これら各成分はそれぞれ１種又は２種以上を使用することができる。
【００４１】
光重合開始剤としては特に限定されないが、例えば、２−クロロチオキサントン等のチオキサントン類；アセトフェノンジメチルケタール、ベンジルジメチルケタール等のケタール類；ベンゾフェノン等のベンゾフェノン類；２−メチル−１−［４−（メチルチオ）フェニル］−２−モルホリノ−プロパン−１−オン、２−ベンジル−２−ジメチルアミノ−１−（４−モルホリノフェニル）−ブタノン−１；アシルホスフィンオキサイド類；キサントン類；等が挙げられる。光重合開始剤の含有量は特に限定されないが、例えば、上記重合体１００質量部に対し、０．１〜５０質量部であることが好ましく、より好ましくは０．５〜３０質量部である。
【００４２】
上記重合体はまた、必要に応じて、希釈剤としての溶媒を１種又は２種以上含有するものであってもよい。溶媒としては、重合体を均一に溶解し、かつ反応しないものであれば、特に制限はない。具体的には、例えば、テトラヒドロフラン、ジオキサン、エチレングリコールジメチルエーテル、ジエチレングリコールジメチルエーテル等のエーテル類；アセトン、メチルエチルケトン、メチルイソブチルケトン、シクロヘキサノン等のケトン類；酢酸エチル、酢酸ブチル、プロピレングリコールモノメチルエーテルアセテート、３−メトキシブチルアセテート等のエステル類；メタノール、エタノール、イソプロパノール、ｎ−ブタノール、エチレングリコールモノメチルエーテル、プロピレングリコールモノメチルエーテル等のアルコール類；トルエン、キシレン、エチルベンゼン等の芳香族炭化水素類；クロロホルム；ジメチルスルホキシド；等が挙げられる。溶媒の含有量は、使用する際の最適粘度に応じて適宜設定すればよい。
【実施例】
【００４３】
以下に実施例を掲げて本発明を更に詳細に説明するが、本発明はこれらの実施例のみに限定されるものではない。特に断りのない限り、「部」は「質量部」を、「％」は「質量％」を意味するものとする。なお、各種物性等は以下のようにして測定した。
【００４４】
１、重合体物性
１）重量平均分子量（Ｍｗ）
ＧＰＣ（ＨＬＣ−８２２０ＧＰＣ、東ソー社製）にてＴＨＦを溶離液とし、カラムにＴＳＫｇｅｌ  ＳｕｐｅｒＨＺＭ−Ｎ（東ソー社製）を用いて測定し、標準ポリスチレン換算にて算出した。
【００４５】
２）固形分
共重合体溶液をアルミカップに約０．３ｇはかり取り、アセトン約１ｇを加えて溶解させた後、常温で自然乾燥させた。その後、熱風乾燥機（商品名：ＰＨＨ−１０１、エスペック社製）を用い、１４０℃で３時間乾燥した後、デシケータ内で放冷し、重量を測定した。その重量減少量から、ポリマー溶液の固形分（樹脂）の重量を計算した。
【００４６】
３）酸価
共重合体溶液を１．５ｇ精秤し、アセトン９０ｇと水１０ｇの混合溶媒に溶解させ、０．１ＮのＫＯＨ水溶液で滴定した。滴定は、自動滴定装置（商品名：ＣＯＭ−５５５、平沼産業社製）を用いて行い、固形分濃度から、ポリマー１ｇ当たりの酸価（ｍｇＫＯＨ／ｇ）を求めた。
【００４７】
４）Ｔｇ
共重合体溶液を５ｃｍ角のガラス基盤に塗布し、ガラス基板上にスピンコートし、室温・減圧下にて４時間乾燥し、膜質量３０ｍｇ以下の薄膜を形成することにより揮発成分を除去し、固形分を得た。固形分については、残存溶剤が０．１ｗｔ％以下であることをガスクロマトグラフィーによる定量により確認した。得られた固形分をＤＳＣ（示差走査熱量計法、測定機器：ネッチＤＳＣ３５００）を用いて、窒素気流下、昇温速度１０℃／ｍｉｎでＪＩＳ−Ｋ７１２１に準拠し測定した。
【００４８】
５）二重結合当量
重合体固形分の質量（ｇ）を重合体の二重結合量（ｍｏｌ）で除することにより求めた。
【００４９】
２、硬化膜物性
１）耐溶剤性
樹脂組成物を５ｃｍ角のガラス基板上にスピンコートし、１００℃で３分間乾燥後、高圧水銀灯にて１００ｍＪで露光を行い、２３０℃で３０分時間熱処理を行い、膜厚５μｍの薄膜を得た。その後、１−メチル−２−ピロリドン２０ｇに４０℃で１０分間浸漬し、塗膜から溶出した１−メチル−２−ピロリドンの色相を分光光度計ＵＶ３１００（島津製作所社製）で測定して、４５０ｎｍの吸光度を求めた。吸光度が低いほど、溶剤への色材の染みだしが少ない、すなわち耐溶剤性が高いといえる。
【００５０】
２）密着性
１０ｃｍ角のガラス基板上に、樹脂組成物をスピンコーターにより塗布し、オーブンで９０℃３分間乾燥した。乾燥後、塗膜から１００μｍの距離に１５μｍのラインアンドスペースを有するフォトマスクを配置して２．０ｋＷの超高圧水銀ランプを装着したＵＶアライナ（商品名「ＴＭＥ−１５０ＲＮＳ」、ＴＯＰＣＯＮ社製）によって１００ｍＪ／ｃｍ２の強度（３６５ｎｍ照度換算）で紫外線を照射した。紫外線照射後、塗膜に０．０５％の水酸化カリウム水溶液をスピン現像機にて散布し、未露光部を溶解、除去し、残った露光部を純水で１０秒間水洗することにより現像して、ラインアンドスペースのパターンを形成し、パターン欠損の有無を観察した。その時、パターンに剥がれの生じる時間（秒；second）を記録した。剥がれの生じる時間が長いほど、基板への密着性が高いといえる。
【００５１】
製造例１
反応槽として冷却管を付けたセパラブルフラスコを準備した。
他方、モノマー滴下槽中に、モノマー組成物として、ベンジルマレイミド（ＢｚＭＩ）５．０ｇ、２−アクリロイロキシエチル−コハク酸（ＡＥＨＳ）４３．５ｇ、メタクリル酸−２−ヒドロキシエチル（ＨＥＭＡ）２３．０ｇ、メタクリル酸−２−エトキシエチル（ＥＥＭＡ）２８．５ｇ、ｔ−ブチルパーオキシ−２−エチルヘキサノエート（商品名「パーブチル（登録商標）Ｏ」、日油社製、以下ＰＢＯともいう）２．０ｇ、プロピレングリコールモノメチルエーテルアセテート（ＰＧＭＥＡ）１４．０ｇ及びプロピレングリコールモノメチルエーテル（ＰＧＭＥ）６．０ｇを投入し、撹拌混合した。
また、連鎖移動剤滴下槽中に、連鎖移動剤溶液として、ドデシルメルカプタン（ｎＤＭ）４．５ｇ、ＰＧＭＥＡ１１．０ｇ及びＰＧＭＥ５．０ｇを投入し、撹拌混合した。
反応槽にＰＧＭＥＡ１２４．０ｇとＰＧＭＥ５３．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、メタクリル酸グリシジル（ＧＭＡ）１３．２ｇ、重合禁止剤として２，２’−メチレンビス（４−メチル−６−ｔ−ブチルフェノール）（商品名「アンテージＷ４００」、川口化学工業社製）０．２ｇ、触媒としてトリエチルアミン（ＴＥＡ）０．３ｇ、ＰＧＭＥＡ３．０ｇ、ＰＧＭＥ１．０ｇを仕込み、１１０℃で１時間、１１５℃で１０時間反応させた。その後、室温まで冷却し、共重合体溶液（Ａ−１）を得た。各種物性を表１に示す。
【００５２】
製造例２
反応槽として冷却管を付けたセパラブルフラスコを準備した。
他方、モノマー滴下槽中に、モノマー組成物として、ＢｚＭＩ１５．０ｇ、ＡＥＨＳ４３．５ｇ、ＨＥＭＡ１８．０ｇ、ＥＥＭＡ２３．５ｇ、ＰＢＯ２．０ｇ、ＰＧＭＥＡ４２．０ｇ及びＰＧＭＥ１８．０ｇを投入し、撹拌混合した。
また、連鎖移動剤滴下槽中に、連鎖移動剤溶液として、ｎＤＭ５．０ｇ、ＰＧＭＥＡ１１．０ｇ及びＰＧＭＥ５．０ｇを投入し、撹拌混合した。
反応槽にＰＧＭＥＡ９６．０ｇとＰＧＭＥ４１．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ１３．２ｇ、重合禁止剤としてアンテージＷ４００を０．２ｇ、触媒としてＴＥＡ０．３ｇ、ＰＧＭＥＡ４．０ｇ、ＰＧＭＥ２．０ｇを仕込み、１１０℃で１時間、１１５℃で１０時間反応させた。その後、室温まで冷却し、共重合体溶液（Ａ−２）を得た。各種物性を表１に示す。
【００５３】
製造例３
反応槽として冷却管を付けたセパラブルフラスコを準備した。
他方、モノマー滴下槽中に、モノマー組成物として、ＢｚＭＩ１５．０ｇ、ＡＥＨＳ４３．５ｇ、ＨＥＭＡ１８．０ｇ、ＥＥＭＡ２３．５ｇ、ＰＢＯ２．０ｇ、ＰＧＭＥＡ４２．０ｇ及びＰＧＭＥ１８．０ｇを投入し、撹拌混合した。
また、連鎖移動剤滴下槽中に、連鎖移動剤溶液として、ｎＤＭ１．６ｇ、ＰＧＭＥＡ１３．０ｇ及びＰＧＭＥ６．０ｇを投入し、撹拌混合した。
反応槽にＰＧＭＥＡ５０．０ｇとＰＧＭＥ２１．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ１３．２ｇ、重合禁止剤としてアンテージＷ４００を０．２ｇ、触媒としてＴＥＡ０．３ｇ、ＰＧＭＥＡ１４．０ｇ、ＰＧＭＥ６．０ｇを仕込み、１１０℃で１時間、１１５℃で１０時間反応させた。その後、室温まで冷却し、共重合体溶液（Ａ−３）を得た。各種物性を表１に示す。
【００５４】
製造例４
反応槽として冷却管を付けたセパラブルフラスコを準備した。
他方、モノマー滴下槽中に、モノマー組成物として、ＢｚＭＩ５．０ｇ、ＡＥＨＳ６５．０ｇ、ＨＥＭＡ２０．０ｇ、ＥＥＭＡ１０．０ｇ、ＰＢＯ２．０ｇ、ＰＧＭＥＡ１０．０ｇ及びＰＧＭＥ１０．０ｇを投入し、撹拌混合した。
また、連鎖移動剤滴下槽中に、連鎖移動剤溶液として、ｎＤＭ６．０ｇ、ＰＧＭＥＡ７．０ｇ及びＰＧＭＥ７．０ｇを投入し、撹拌混合した。
反応槽にＰＧＭＥＡ５８．０ｇとＰＧＭＥ５８．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ１３．２ｇ、重合禁止剤としてアンテージＷ４００を０．２ｇ、触媒としてＴＥＡ０．３ｇ、ＰＧＭＥＡ１４．０ｇ、ＰＧＭＥ１４．０ｇを仕込み、１１０℃で１時間、１１５℃で１０時間反応させた。その後、室温まで冷却し、共重合体溶液（Ａ−４）を得た。各種物性を表１に示す。
【００５５】
製造例５
反応槽として冷却管を付けたセパラブルフラスコを準備した。
他方、モノマー滴下槽中に、モノマー組成物として、ＢｚＭＩ５．０ｇ、ＡＥＨＳ３５．０ｇ、ＨＥＭＡ３５．０ｇ、ＥＥＭＡ２５．０ｇ、ＰＢＯ２．０ｇ、ＰＧＭＥＡ１４．０ｇ及びＰＧＭＥ６．０ｇを投入し、撹拌混合した。
また、連鎖移動剤滴下槽中に、連鎖移動剤溶液として、ｎＤＭ５．０ｇ、ＰＧＭＥＡ１１．０ｇ及びＰＧＭＥ５．０ｇを投入し、撹拌混合した。
反応槽にＰＧＭＥＡ８１．０ｇとＰＧＭＥ３５．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ１３．２ｇ、重合禁止剤としてアンテージＷ４００を０．２ｇ、触媒としてＴＥＡ０．３ｇ、ＰＧＭＥＡ１８．０ｇ、ＰＧＭＥ８．０ｇを仕込み、１１０℃で１時間、１１５℃で１０時間反応させた。その後、室温まで冷却し、共重合体溶液（Ａ−５）を得た。各種物性を表１に示す。
【００５６】
製造例６
反応槽として冷却管を付けたセパラブルフラスコを準備した。
他方、モノマー滴下槽中に、モノマー組成物として、ＢｚＭＩ５．０ｇ、ＡＥＨＳ３５．０ｇ、ＨＥＭＡ３５．０ｇ、ＥＥＭＡ２５．０ｇ、ＰＢＯ２．０ｇ、ＰＧＭＥＡ１４．０ｇ及びＰＧＭＥ６．０ｇを投入し、撹拌混合した。
また、連鎖移動剤滴下槽中に、連鎖移動剤溶液として、ｎＤＭ４．０ｇ、ＰＧＭＥＡ１１．０ｇ及びＰＧＭＥ５．０ｇを投入し、撹拌混合した。
反応槽にＰＧＭＥＡ８０．０ｇとＰＧＭＥ３４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ６．６ｇ、重合禁止剤としてアンテージＷ４００を０．２ｇ、触媒としてＴＥＡ０．３ｇ、ＰＧＭＥＡ１０．０ｇ、ＰＧＭＥ４．０ｇを仕込み、１１０℃で１時間、１１５℃で１０時間反応させた。その後、室温まで冷却し、共重合体溶液（Ａ−６）を得た。各種物性を表１に示す。
【００５７】
製造例７
反応槽として冷却管を付けたセパラブルフラスコを準備した。
他方、モノマー滴下槽中に、モノマー組成物として、ＢｚＭＩ５．０ｇ、ＡＥＨＳ６５．０ｇ、ＨＥＭＡ２０．０ｇ、ＥＥＭＡ１０．０ｇ、ＰＢＯ２．０ｇ、ＰＧＭＥＡ１０．０ｇ及びＰＧＭＥ１０．０ｇを投入し、撹拌混合した。
また、連鎖移動剤滴下槽中に、連鎖移動剤溶液として、ｎＤＭ７．０ｇ、ＰＧＭＥＡ７．０ｇ及びＰＧＭＥ７．０ｇを投入し、撹拌混合した。
反応槽にＰＧＭＥＡ５９．０ｇとＰＧＭＥ５９．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ２６．０ｇ、重合禁止剤としてアンテージＷ４００を０．２ｇ、触媒としてＴＥＡ０．３ｇ、ＰＧＭＥＡ３４．０ｇ、ＰＧＭＥ１４．０ｇを仕込み、１１０℃で１時間、１１５℃で１０時間反応させた。その後、室温まで冷却し、共重合体溶液（Ａ−７）を得た。各種物性を表１に示す。
【００５８】
製造例８
反応槽として冷却管を付けたセパラブルフラスコを準備した。
他方、モノマー滴下槽中に、モノマー組成物として、ＢｚＭＩ５．０ｇ、ＡＥＨＳ６３．５ｇ、ＨＥＭＡ３１．５ｇ、ＰＢＯ２．０ｇ、ＰＧＭＥＡ１４．０ｇ及びＰＧＭＥ６．０ｇを投入し、撹拌混合した。
また、連鎖移動剤滴下槽中に、連鎖移動剤溶液として、ｎＤＭ４．５ｇ、ＰＧＭＥＡ１１．０ｇ及びＰＧＭＥ５．０ｇを投入し、撹拌混合した。
反応槽にＰＧＭＥＡ８０．０ｇとＰＧＭＥ３４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ２３．０ｇ、重合禁止剤としてアンテージＷ４００を０．２ｇ、触媒としてＴＥＡ０．３ｇ、ＰＧＭＥＡ６０．０ｇ、ＰＧＭＥ２６．０ｇを仕込み、１１０℃で１時間、１１５℃で１０時間反応させた。その後、室温まで冷却し、共重合体溶液（Ａ−８）を得た。各種物性を表１に示す。
【００５９】
製造例９
反応槽として冷却管を付けたセパラブルフラスコを準備した。
他方、モノマー滴下槽中に、モノマー組成物として、ＢｚＭＩ１５．０ｇ、ＡＥＨＳ４３．５ｇ、ＥＥＭＡ４１．５ｇ、ＰＢＯ２．０ｇ、ＰＧＭＥＡ４２．０ｇ及びＰＧＭＥ１８．０ｇを投入し、撹拌混合した。
また、連鎖移動剤滴下槽中に、連鎖移動剤溶液として、ｎＤＭ４．５ｇ、ＰＧＭＥＡ１１．０ｇ及びＰＧＭＥ５．０ｇを投入し、撹拌混合した。
反応槽にＰＧＭＥＡ５２．０ｇとＰＧＭＥ２２．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ１３．２ｇ、重合禁止剤としてアンテージＷ４００を０．２ｇ、触媒としてＴＥＡ０．３ｇ、ＰＧＭＥＡ４７．０ｇ、ＰＧＭＥ２０．０ｇを仕込み、１１０℃で１時間、１１５℃で１０時間反応させた。その後、室温まで冷却し、共重合体溶液（Ａ−９）を得た。各種物性を表１に示す。
【００６０】
製造例１０
反応槽として冷却管を付けたセパラブルフラスコを準備した。
他方、モノマー滴下槽中に、モノマー組成物として、ＢｚＭＩ５．０ｇ、アクリル酸（ＡＡ）４３．５ｇ、ＨＥＭＡ２３．０ｇ、ＥＥＭＡ２８．５ｇ、ＰＢＯ２．０ｇ、ＰＧＭＥＡ１４．０ｇ及びＰＧＭＥ６．０ｇを投入し、撹拌混合した。
また、連鎖移動剤滴下槽中に、連鎖移動剤溶液として、ｎＤＭ４．５ｇ、ＰＧＭＥＡ１１．０ｇ及びＰＧＭＥ５．０ｇを投入し、撹拌混合した。
反応槽にＰＧＭＥＡ８０．０ｇとＰＧＭＥ３４．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、セパラブルフラスコにガス導入管を付け、酸素／窒素＝７／９３（ｖ／ｖ）混合ガスのバブリングを開始した。
次いで、反応槽に、ＧＭＡ５９．０ｇ、重合禁止剤としてアンテージＷ４００を０．２ｇ、触媒としてＴＥＡ０．３ｇ、ＰＧＭＥＡ１０７．０ｇ、ＰＧＭＥ４６．０ｇを仕込み、１１０℃で１時間、１１５℃で１０時間反応させた。その後、室温まで冷却し、共重合体溶液（Ａ−１０）を得た。各種物性を表１に示す。
【００６１】
製造例１１
反応槽として冷却管を付けたセパラブルフラスコを準備した。
他方、モノマー滴下槽中に、モノマー組成物として、メタクリル酸メチル（ＭＭＡ）９０．０ｇ、ＡＡ１０．０ｇ、ＰＢＯ２．０ｇを投入し、撹拌混合した。
また、連鎖移動剤滴下槽中に、連鎖移動剤溶液として、ｎＤＭ４．５ｇ、ＰＧＭＥＡ１１．０ｇ及びＰＧＭＥ５．０ｇを投入し、撹拌混合した。
反応槽にＰＧＭＥＡ１１９．０ｇとＰＧＭＥ５１．０ｇを仕込み、窒素置換した後、攪拌しながらオイルバスで加熱して反応槽の温度を９０℃まで昇温した。反応槽の温度が９０℃に安定してから、モノマー組成物及び連鎖移動剤溶液を滴下した。モノマー組成物及び連鎖移動剤溶液は、それぞれ温度を９０℃に保ちながら、１８０分間かけて滴下した。滴下が終了してから３０分後にＰＢＯを０．５ｇ加えた。更に３０分後、反応槽を１１５℃に昇温した。１．５時間、１１５℃を維持した後、室温まで冷却し、共重合体溶液（Ａ−１１）を得た。各種物性を表１に示す。
【００６２】
【表１】
2019167398.tif 000003
【００６３】
表１中の記号は、下記のとおりである。
ｎＤＭ：ドデシルメルカプタン
ＢｚＭＩ：ベンジルマレイミド
ＡＥＨＳ：２−アクリロイロキシエチル−コハク酸
ＡＡ：アクリル酸
ＨＥＭＡ：メタクリル酸−２−ヒドロキシエチル
ＥＥＭＡ：メタクリル酸−２−エトキシエチル
ＭＭＡ：メタクリル酸メチル
【００６４】
試験例１
プロピレングリコールモノメチルエーテルアセテート（ＰＧＭＥＡ）を１２．９部、分散剤としてディスパロンＤＡ−７３０１（楠本化成社製）を０．４部、色材としてＣ．Ｉ．ピグメントグリーン５８を２．２５部、及び、Ｃ．Ｉ．ピグメントイエロー１３８を１．５部混合し、ペイントシェーカーにて３時間分散することで顔料分散体１を得た。
共重合体溶液（Ａ−１）を２．０部、ラジカル重合性化合物としてジペンタエリスリトールヘキサアクリレート（ＤＰＨＡ）を０．７部、ラジカル重合性光重合開始剤としてイルガキュア３６９（ＢＡＳＦジャパン社製）を０．３部、顔料分散体１を７．３部、溶媒としてＰＧＭＥＡ６．０部を混合し、樹脂組成物１を得た。この樹脂組成物１を用い、上記方法に従って硬化膜物性を評価した。結果を表２に示す。なお、表２中、「＞１２０」とは、剥がれの生じる時間が１２０秒を超える長時間であったことを示す。
【００６５】
試験例２〜１１
表２に示す配合にしたこと以外は試験例１と同様にして、樹脂組成物２〜１１を各々得た。これらを用いて得た硬化膜の物性を表２に示す。
【００６６】
【表２】
2019167398.tif 000004
【００６７】
上記結果より、以下の事項を確認した。
試験例１〜７で用いた共重合体は、いずれも単量体単位（Ａ）〜（Ｄ）を含み、かつ側鎖に、エポキシ基含有単量体に由来する重合性二重結合を有するという構成の本発明の重合体に該当する。これに対し、試験例８で用いた共重合体（Ａ−８）は単量体単位（Ｂ）を含まない点で、試験例９で用いた共重合体（Ａ−９）は単量体単位（Ｃ）を含まない点で、試験例１０で用いた共重合体（Ａ−１０）は単量体単位（Ｄ）を含まない点で、試験例１１で用いた共重合体（Ａ−１１）は単量体単位（Ａ）〜（Ｄ）を含まず、かつ側鎖に重合性二重結合を有さない点で、いずれも本発明の重合体とは相違する。
【００６８】
このような相違の下、各共重合体を用いて得た硬化膜物性を比較すると、試験例１〜７では、試験例８〜１１に比較して吸光度が低く、剥がれの生じる時間が長かった。従って、本発明の重合体は、耐溶剤性が高く、基板への密着性にも優れることが分かった。
なお、上記には示していないが、試験例１〜７で用いた重合体はいずれも、耐熱性や硬化性、アルカリ現像性にも優れることを確認した。